ОЛИГОМЕРНАЯ ЗАТРАВКА ДЛЯ СИНТЕЗА УНИМОДАЛЬНЫХ АКРИЛОВЫХ ГРАНУЛИРОВАННЫХ ЧАСТИЦ

1. Способ получения частиц для предварительной затравки, включающий стадии смешивания исходных затравочных латексных частиц; мономерной смеси, содержащей по меньшей мере один мономер и по меньшей мере одно сополимеризуемое поверхностно-активное вещество, по меньшей мере один инициатор; и агента передачи цепи с получением частиц для предварительной затравки.
2. Способ по п. 1, отличающийся тем, что сополимеризуемое поверхностно-активное вещество выбрано из группы, состоящей из неионных поверхностно-активных веществ, ионных поверхностно-активных веществ, амфотерных поверхностно-активных веществ и их комбинаций.
3. Способ по п. 1 или 2, отличающийся тем, что средний диаметр частиц для предварительной затравки составляет от 50 до 300 нанометров.
4. Способ по любому из пп. 1-3 дополнительно включающий стадии смешивания частиц для предварительной затравки, мономерной смеси, содержащей по меньшей мере один мономер и по меньшей мере одно сополимеризуемое поверхностно-активное вещество, и по меньшей мере одного инициатора с получением олигомерных затравочных частиц.
5. Способ по п. 4, отличающийся тем, что средний диаметр олигомерных затравочных частиц составляет от 0,1 мкм до 1 мкм.
6. Способ по п. 4, отличающийся тем, что средневесовая молекулярная масса олигомерных затравочных частиц составляет от 500 до10000.
7. Частицы для предварительной затравки, полученные способом по п. 1.
8. Олигомерные затравочные частицы, полученные способом по п. 4.
9. Способ получения акриловых гранулированных частиц, включающий смешивание по меньшей мере одного мономера с олигомерными затравочными частицами по п. 3 и по меньшей мере одним инициатором, при этом указанное смешивание осуществляют в условиях, при которых по меньшей мере один мономер способен образовывать олигомер или полимер или их смесь.